【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
（ａ）ロジンをポリオールと反応させてロジンエステル中間体を与え；
（ｂ）ロジンエステル中間体をジエノフィルと反応させて付加ロジンエステルを生成させ；そして
（ｃ）付加ロジンエステルを、７００未満の重量平均分子量を有するポリエチレングリコールとエステル化して水分散性付加ロジンエステルを生成させる；
ことを含む方法。
【請求項２】
ロジンが、トール油ロジン、ガムロジン、及び木材ロジンからなる群から選択される、請求項１に記載の方法。
【請求項３】
ポリオールが、グリセリン、ペンタエリトリトール、トリメチロールプロパン、トリメチロールエタン、ジエチレングリコール、ジペンタエリトリトール、及びソルビトールからなる群から選択される、請求項１に記載の方法。
【請求項４】
ジエノフィルが、無水マレイン酸、フマル酸、イタコン酸、無水シトラコン酸、アクリル酸、メタクリル酸、酢酸ビニル、及びこれらの混合物からなる群から選択される、請求項１に記載の方法。
【請求項５】
ジエノフィルがイタコン酸を含む、請求項１に記載の方法。
【請求項６】
ポリエチレングリコールが２００〜４００の範囲内の重量平均分子量を有する、請求項１に記載の方法。
【請求項７】
水分散性付加ロジンエステルが４５〜５５ｍｇ−ＫＯＨ／ｇの範囲内の酸価を有する、請求項１に記載の方法。
【請求項８】
水分散性付加ロジンエステルが６５〜７２℃の範囲内の環球法軟化点を有する、請求項１に記載の方法。
【請求項９】
水分散性付加ロジンエステルが少なくとも５重量％の付加イタコン酸を含む、請求項１に記載の方法。
【請求項１０】
水性分散液の製造方法であって、高剪断条件下において、水、界面活性剤、及び請求項１に記載の方法によって製造される水分散性付加ロジンエステルを含む粘着付与剤を混合することを含む、前記方法。
【請求項１１】
水性分散液の製造方法であって、水性分散液が、水、界面活性剤、及び請求項１に記載の方法によって製造される水分散性付加ロジンエステルを含む粘着付与剤を含む、前記方法。
【請求項１２】
水性分散液が、３５〜６０重量％の水、０．１〜１０重量％の界面活性剤、及び４０〜６５重量％の粘着付与剤を含む、請求項１１に記載の方法。
【請求項１３】
粘着付与剤が、ポリテルペン、テルペン−フェノール樹脂、芳香族テルペン樹脂、芳香族テルペン−フェノール樹脂、ロジンエステル、炭化水素樹脂、液体炭化水素樹脂、芳香族樹脂、及びこれらの混合物からなる群から選択される樹脂を更に含む、請求項１１に記載の方法。
【請求項１４】
界面活性剤がエトキシル化脂肪アルコール又はエトキシル化脂肪酸のスルフェート又はホスフェートを含む、請求項１１に記載の方法。
【請求項１５】
感圧接着剤の製造方法であって、感圧接着剤が、ポリマーエマルジョン及び請求項１１に記載の方法によって製造される水性分散液を含む、前記方法。
【請求項１６】
感圧接着剤が１〜４０重量％の水性分散液を含む、請求項１５に記載の方法。
【請求項１７】
エマルジョンが、アクリルポリマー、天然ラバー、及びスチレン−ブタジエンポリマーからなる群から選択される、請求項１５に記載の方法。
【請求項１８】
積層体の製造方法であって、積層体が、剥離ライナー、剥離ライナーの表面上に被覆されている請求項１５に記載の方法によって製造される感圧接着剤の層、及び感圧接着剤が被覆された剥離ライナーに積層しているフェースストックを含む、前記方法。
【請求項１９】
ラベルの製造方法であって、請求項１８に記載の方法によって製造される積層体からラベルを製造することを含む、前記方法。
【請求項２０】
ラベルが紙ラベルであり、紙が８０〜１００ｇの塗工紙であり、乾燥被覆重量が１５〜２０ｇ／ｍ２の範囲内である、請求項１９に記載の方法。
【請求項２１】
乾燥被覆重量が１５〜１８ｇ／ｍ２の範囲内である、請求項２０に記載の方法。
【請求項２２】
ラベルが、１．５〜３．０ｐｓｉの範囲内のＬＤＰＥに対するループタック値、３．０〜６．０ｐｓｉの範囲内のガラスに対するループタック値、及び１．０〜３．０ｐｓｉの範囲内の段ボールに対するループタック値を有する、請求項２０に記載の方法。
【請求項２３】
ラベルが、１．０〜３．０ｐｓｉの範囲内のＬＤＰＥに対する９０°剥離粘着力、及び１．０〜３．０ｐｓｉの範囲内の段ボールに対する９０°剥離粘着力を有する、請求項２０に記載の方法。
【請求項２４】
（ａ）剥離ライナーを請求項１５に記載の方法によって製造される感圧接着剤で被覆し；（ｂ）感圧接着剤が被覆された剥離ライナーにフェースストックを適用して積層体を生成させ；そして（ｃ）積層体から１以上のラベルを製造する；ことを含む方法。
【請求項２５】
フェースストックが紙フェースストックである、請求項２４に記載の方法。
【請求項２６】
(ａ）付加ロジンエステル；及び
（ｂ）７００未満の重量平均分子量を有するポリエチレングリコール；
の混合物を含むロジンエステル組成物。
【請求項２７】
付加ロジンエステルを含み、付加ロジンエステルは、７００未満の重量平均分子量を有するポリエチレングリコールとエステル化されている、水分散性付加ロジンエステル組成物。
【請求項２８】
（ａ）付加ロジンエステル；及び
（ｂ）水；
を含み；
付加ロジンエステルは、７００未満の重量平均分子量を有するポリエチレングリコールとエステル化されている、ロジンエステル分散液組成物。
【請求項２９】
（ａ）付加ロジンエステルを含む水性分散液；及び
（ｂ）ポリマーエマルジョン；
を含み；
付加ロジンエステルは、７００未満の重量平均分子量を有するポリエチレングリコールとエステル化されている、接着剤組成物。
【請求項３０】
接着剤組成物を含むラベルであって、接着剤組成物は：
（ａ）付加ロジンエステルを含む水性分散液；及び
（ｂ）ポリマーエマルジョン；
を含み；
付加ロジンエステルは、７００未満の重量平均分子量を有するポリエチレングリコールとエステル化されている、前記ラベル。
【請求項３１】
（ａ）付加ロジンエステル；及び
（ｂ）水；
を含み；
付加ロジンエステルは、ポリエチレングリコールとエステル化されて、水中に不溶の水分散性付加ロジンエステルが形成されている、ロジンエステル分散液組成物。
【請求項３２】
（ａ）付加ロジンエステルを含む水性分散液；及び
（ｂ）ポリマーエマルジョン；
を含み；
付加ロジンエステルは、ポリエチレングリコールとエステル化されて、水中に不溶の水分散性付加ロジンエステルが形成されている、接着剤組成物。
【請求項３３】
接着剤組成物を含むラベルであって、接着剤組成物は：
（ａ）付加ロジンエステルを含む水性分散液；及び
（ｂ）ポリマーエマルジョン；
を含み；
付加ロジンエステルはポリエチレングリコールとエステル化されており、接着剤組成物は１５〜２０ｇ／ｍ２の被覆重量を有する層を含む、前記ラベル。
【手続補正２】
【補正対象書類名】明細書
【補正対象項目名】００９１
【補正方法】変更
【補正の内容】
【００９１】
上記の実施例は例示としてのみの意図であり、以下の特許請求の範囲が発明の範囲を規定する。
本発明の具体的態様は以下のとおりである。
[１]
（ａ）ロジンをポリオールと反応させてロジンエステル中間体を与え；
（ｂ）ロジンエステル中間体をジエノフィルと反応させて付加ロジンエステルを生成させ；そして
（ｃ）付加ロジンエステルを、７００未満の重量平均分子量を有するポリエチレングリコールとエステル化して水分散性付加ロジンエステルを生成させる；
ことを含む方法。
[２]
ロジンが、トール油ロジン、ガムロジン、及び木材ロジンからなる群から選択される、[１]に記載の方法。
[３]
ポリオールが、グリセリン、ペンタエリトリトール、トリメチロールプロパン、トリメチロールエタン、ジエチレングリコール、ジペンタエリトリトール、及びソルビトールからなる群から選択される、[１]に記載の方法。
[４]
ジエノフィルが、無水マレイン酸、フマル酸、イタコン酸、無水シトラコン酸、アクリル酸、メタクリル酸、酢酸ビニル、及びこれらの混合物からなる群から選択される、[１]に記載の方法。
[５]
ジエノフィルがイタコン酸を含む、[１]に記載の方法。
[６]
ポリエチレングリコールが２００〜４００の範囲内の重量平均分子量を有する、[１]に記載の方法。
[７]
[１]に記載の方法によって製造される水分散性付加ロジンエステル。
[８]
４５〜５５ｍｇ−ＫＯＨ／ｇの範囲内の酸価を有する、[７]に記載の付加ロジンエステル。
[９]
６５〜７２℃の範囲内の環球法軟化点を有する、[７]に記載の付加ロジンエステル。
[１０]
少なくとも５重量％の付加イタコン酸を含む、[７]に記載の付加ロジンエステル。
[１１]
高剪断条件下において、水、界面活性剤、及び[７]に記載の付加ロジンエステルを含む粘着付与剤を混合することを含む、水性分散液の製造方法。
[１２]
水、界面活性剤、及び[７]に記載の付加ロジンエステルを含む粘着付与剤を含む水性分散液。
[１３]
３５〜６０重量％の水、０．１〜１０重量％の界面活性剤、及び４０〜６５重量％の粘着付与剤を含む、[１２]に記載の分散液。
[１４]
粘着付与剤が、ポリテルペン、テルペン−フェノール樹脂、芳香族テルペン樹脂、芳香族テルペン−フェノール樹脂、ロジンエステル、炭化水素樹脂、液体炭化水素樹脂、芳香族樹脂、及びこれらの混合物からなる群から選択される樹脂を更に含む、[１２]に記載の分散液。
[１５]
界面活性剤がエトキシル化脂肪アルコール又はエトキシル化脂肪酸のスルフェート又はホスフェートを含む、[１２]に記載の分散液。
[１６]
ポリマーエマルジョン及び[１２]に記載の水性分散液を含む感圧接着剤。
[１７]
１〜４０重量％の水性分散液を含む、[１６]に記載の接着剤。
[１８]
エマルジョンが、アクリルポリマー、天然ラバー、及びスチレン−ブタジエンポリマーからなる群から選択される、[１６]に記載の接着剤。
[１９]
剥離ライナー、剥離ライナーの表面上に被覆されている[１６]に記載の接着剤の層、及び接着剤が被覆された剥離ライナーに積層しているフェースストックを含む積層体。
[２０]
[１９]に記載の積層体から製造されるラベル。
[２１]
紙が８０〜１００ｇの塗工紙であり、乾燥被覆重量が１５〜２０ｇ／ｍ２の範囲内である、[２０]に記載の紙ラベル。
[２２]
乾燥被覆重量が１５〜１８ｇ／ｍ２の範囲内である、[２１]に記載のラベル。
[２３]
１．５〜３．０ｐｓｉの範囲内のＬＤＰＥに対するループタック値、３．０〜６．０ｐｓｉの範囲内のガラスに対するループタック値、及び１．０〜３．０ｐｓｉの範囲内の段ボールに対するループタック値を有する、[２１]に記載のラベル。
[２４]
１．０〜３．０ｐｓｉの範囲内のＬＤＰＥに対する９０°剥離粘着力、及び１．０〜３．０ｐｓｉの範囲内の段ボールに対する９０°剥離粘着力を有する、[２１]に記載のラベル。
[２５]
（ａ）剥離ライナーを[１６]に記載の接着剤で被覆し；（ｂ）接着剤が被覆された剥離ライナーにフェースストックを適用して積層体を生成させ；そして（ｃ）積層体から１以上のラベルを製造する；ことを含む方法。
[２６]
フェースストックが紙フェースストックである、[２５]に記載の方法。